БРИКЕТ, ИСПОЛЬЗУЕМЫЙ ДЛЯ ПРОИЗВОДСТВА МИНЕРАЛЬНОЙ ВАТЫ, И СПОСОБ ЕГО ИЗГОТОВЛЕНИЯ

1. Брикет, используемый для производства минеральной ваты, состоящий из сырьевого материала, связывающего сырьевой материал вещества и активирующей агента, ускоряющего процесс отверждения брикетированного сырьевого материала, отличающийся тем, что сырьевой материал включает в себя отходы производства минеральной ваты, имеющие волокнистую морфологию, а связующим является неволокнистое неорганическое вяжущее вещество, такое как силикат натрия.
3
2. Брикет, используемый для производства минеральной ваты по п. 1, отличающийся тем, что отходы производства минеральной ваты в виде волокон имеют плотность в диапазоне от 0,18 до 0,99 г/см.
3. Брикет, используемый для производства минеральной ваты по п. 1, отличающийся тем, что волокна отходов производства минеральной ваты имеют диаметр между 1 мкм и 30 мкм с отношением длины волокна к диаметру волокна, по меньшей мере, 3:1.
4. Брикет, используемый для производства минеральной ваты по п. 1, отличающийся тем, что сырьевой материал дополнительно включает в себя мелочь из оставшихся материалов и/или топлив остаточного происхождения.
5. Брикет, используемый для производства минеральной ваты по п. 4, отличающийся тем, что используемый сырьевой материал имеет процентное содержание по весу между 50% и 100% отходов производства минеральной ваты, между 0% и 50% мелочи из остаточных материалов и между 0% и 50% топлив остаточного происхождения.
6. Брикет, используемый для производства минеральной ваты по п. 1, отличающийся тем, что весовая доля связывающего вещества силиката натрия составляет от 3% до 20% относительно общего веса сырьевого материала.
7. Брикет, используемый для производства минеральной ваты по п. 1, отличающийся тем, что весовая доля связывающего вещества силиката натрия составляет от 6% до 16% относительно общего веса сырьевого материала.
8. Брикет, используемый для изготовления минеральной ваты
по п. 1, отличающийся тем, что сложный эфир используют в качестве активирующего агента в процентном содержании 0-4% по весу относительно общего веса сырьевого материала.
9. Брикет, используемый для изготовления минеральной ваты по п. 1, отличающийся тем, что газ диоксид углерода используют в качестве активирующего агента.
10. Брикет, используемый для изготовления минеральной ваты по п. 9, отличающийся тем, что используемый диоксид углерода является газом окружающей среды, присутствующей на складе брикетов.
11. Брикет, используемый для изготовления минеральной ваты по п. 9, отличающийся тем, что используемый газ диоксид углерода является синтетическим газом, подаваемым на брикеты.
12. Способ изготовления брикетов, в соответствии с предшествующими пунктами, в котором сырьевой материал смешивают со связующим для придания формы брикету, который отверждается с помощью активирующего агента, отличающийся тем, что неволокнистое неорганическое связывающее вещество, такое как силикат натрия, используют в качестве связующего сырьевого материала, при этом используемый сырьевой материал включает в себя отходы производства минеральной ваты, имеющие волокнистую морфологию.
3
13. Способ изготовления брикетов по п. 12, отличающийся тем, что отходы производства минеральной ваты в волокнистом виде, используемые в качестве сырьевого материала, имеют плотность в диапазоне от 0,18 до 0,99 г/см.
14. Способ изготовления брикетов по п. 12, отличающийся тем, что волокна отходов производства минеральной ваты, использованные в качестве сырьевого материала, имеют диаметр волокон между 1 нм и 30 нм с отношением длины волокон к диаметру волокон, по меньшей мере, 3:1
15. Способ изготовления брикетов по п. 12, отличающийся тем, что сырьевой материал дополнительно включает в себя мелочь из остаточных материалов и/или топлив природного происхождения.
16. Способ изготовления брикетов по п. 12, отличающийся тем, что использованный сырьевой материал
имеет весовую долю между 50% и 100% отходов производства минеральной ваты, между 0% и 50% мелочи из остаточных материалов и между 0% и 50% топлив природного происхождения.
17. Способ изготовления брикетов по п. 12, отличающийся тем, что силикат натрия, использованный в качестве связующего, добавляют к сырьевому материалу в пропорции 3% и 20% по весу относительно общего веса сырьевого материала.
18. Способ изготовления брикетов по п. 12, отличающийся тем, что силикат натрия, использованный в качестве связующего, добавляют к сырьевому материалу в пропорции между 6% и 16% по весу относительно общего веса сырьевого материала.
19. Способ изготовления брикетов по п. 12, отличающийся тем, что активирующим агентом, использованным для отверждения брикета, является сложный эфир, который добавляют к сырьевому материалу в процентном отношении 0-4% по весу относительно общего веса сырьевого материала.
20. Способ изготовления брикетов по п. 12, отличающийся тем, что активирующим агентом, использованным для отверждения брикета, является газ диоксид углерода.
21. Способ изготовления брикетов по п. 20, отличающийся тем, что брикет отверждают с использованием газа диоксида углерода, присутствующим в атмосфере, в которой хранятся брикеты.
22. Способ изготовления брикетов по п. 20, отличающийся тем, что брикет отверждают с использованием синтетического газообразного диоксида углерода, который подают непосредственно на брикеты.
23. Способ изготовления брикетов по п. 20, отличающийся тем, что брикет, отвержденный с помощью газообразного диоксида углерода, подвергают воздействию термообработки для ускорения процесса отверждения.